(57)【要約】【課題】塗料用組成物に通常含まれている揮発性有機化合物を大幅に低減又は実質的に不含有としても、極めて良好な低温造膜性を発揮して、耐汚染性や耐候性、耐温水白化性等の各種物性に優れる塗膜を与えることができ、健康や環境への負荷を大幅に軽減できる水性塗料用組成物、及び、それを用いたトップコート用塗料を提供する。【解決手段】（メタ）アクリルエマルションを含む水性塗料用組成物であって、上記組成物は、オキサゾリン基含有重合体及び／又はオキサゾリン化合物を含有するものであり、かつ上記組成物１００質量％に対し、揮発性有機化合物の総含有量が３質量％未満である水性塗料用組成物。【選択図】なし【特許請求の範囲】
【請求項１】
（メタ）アクリルエマルションを含む水性塗料用組成物であって、
該組成物は、オキサゾリン基含有重合体及び／又はオキサゾリン化合物を含有するものであり、かつ該組成物１００質量％に対し、揮発性有機化合物の総含有量が３質量％未満である
ことを特徴とする水性塗料用組成物。
【請求項２】
前記揮発性有機化合物の総含有量は、前記水性塗料用組成物１００質量％に対し、１質量％未満である
ことを特徴とする請求項１に記載の水性塗料用組成物。
【請求項３】
前記（メタ）アクリルエマルションは、ガラス転移温度が５０〜２００℃の重合体を、前記（メタ）アクリルエマルションを構成する全重合体の総量１００質量％に対し、１〜３０質量％含む
ことを特徴とする請求項１又は２に記載の水性塗料用組成物。
【請求項４】
請求項１〜３のいずれかに記載の水性塗料用組成物を含む
ことを特徴とするトップコート用塗料。
【発明の詳細な説明】
【技術分野】
【０００１】
本発明は、水性塗料用組成物及びトップコート用塗料に関する。より詳しくは、建築・土木構造物等を扱う塗料分野において有用な水性塗料用の組成物、及び、それを含むトップコート用塗料に関する。  
【背景技術】
【０００２】
建築・土木構造物等を扱う塗料分野では、近年、塗装作業者や居住者の健康被害、水質汚濁や大気環境汚染等の環境汚染等を懸念して、有機溶剤を溶媒とする溶剤型塗料から、有機溶剤を必須としない水性組成物を用いた水性塗料への転換が進んでいる。
しかしながら、水性塗料による塗膜は、一般に溶剤型の塗料による塗膜に比べ、塗膜硬度が低く、汚染物質が付着した際の染み込み性が高い傾向にある。そこで、このような水性塗料の課題を解決するために、例えば、オキサゾリン基含有単量体、反応性基含有単量体及び反応性乳化剤を必須とする単量体成分を重合して得られる重合体を含む水性樹脂組成物（特許文献１参照。）や、（メタ）アクリルエマルションと水溶性樹脂とを必須として構成され、かつ、（メタ）アクリルエマルションと水溶性樹脂とが架橋構造を形成し得るものである塗料用水性樹脂組成物（特許文献２参照。）等の技術が開発されている。
【先行技術文献】
【特許文献】
【０００３】
【特許文献１】特開２００８−０６９２４９号公報
【特許文献２】国際公開第２００８／１０２８１６号パンフレット
【発明の概要】
【発明が解決しようとする課題】
【０００４】
上記のように、水性塗料用の組成物が種々開発されており、特に、特許文献１及び２に記載の組成物は、硬化後の塗膜が耐汚染性や耐候性、耐温水白化性等の各種物性を発揮できるため、塗料分野において極めて有用な材料となっている。
【０００５】
このような特許文献１及び２に記載の組成物のように、近年、塗料分野ではエマルション型組成物が多様されつつある。エマルション型組成物は、水が揮散してエマルション粒子（樹脂粒子）同士が融着することで塗膜を形成するため、乾燥温度により組成物に低温造膜性が求められることが多々ある。そこで、従来の組成物には、通常、成膜助剤（造膜助剤ともいう。）として、揮発性有機化合物等の有機溶剤を含有させる手段が採用されている。例えば、特許文献１及び２では、具体的な実施例において、成膜助剤として、２，２，４−トリメチル−１，３−ペンタンジオールモノイソブチレート及びブチルセロソルブの混合溶液が使用されている。
なお、このような成膜助剤は、組成物の全量１００質量％中に少なくとも約５〜６質量％以上は含有されるのが通常であり、特許文献１、２実施例においても、この程度の量が使用されている。
【０００６】
ところで、健康被害及び環境問題への意識の高まりから、シックハウス症候群対策としての建築物内装用塗料はもとより、外装用塗料においても揮発性有機化合物（ＶＯＣ：volatile organic compounds）が大幅に低減された又は含まない（ＶＯＣフリー）塗料が望まれている。しかし、塗料用のエマルション型組成物から成膜助剤を除去又は大幅に低減すると、塗料用組成物として大前提となる塗膜の形成自体が容易ではなくなるというのが当業界の共通の認識であり、そのため、このような組成物から成膜助剤として使用される揮発性有機化合物までも削減する技術自体が未だ検討されていない。
【０００７】
本発明は、上記現状に鑑み、塗料用組成物には通常含まれている揮発性有機化合物を大幅に低減又は実質的に不含有としても、極めて良好な低温造膜性を発揮して、耐汚染性や耐候性、耐温水白化性等の各種物性に優れる塗膜を与えることができ、健康や環境への負荷を大幅に軽減できる水性塗料用組成物、及び、それを用いたトップコート用塗料を提供することを目的とするものである。
【課題を解決するための手段】
【０００８】
本発明者等は、水性塗料用組成物について種々検討したところ、（メタ）アクリルエマルションを含むことで耐水性等の有利な性能を発揮できることに着目し、オキサゾリン基含有重合体及び／又はオキサゾリン化合物を含有する水性塗料用組成物とすると、耐汚染性や耐候性、耐温水白化性等の特性に優れた塗膜を与えるのみならず、極めて良好な低温造膜性を発揮することができることを見いだした。すなわち、水性塗料用組成物中に、オキサゾリン基を有する化合物や重合体を含有させることで、組成物に低温造膜性が付与され、それが著しく顕著な効果であることを見いだした。そして、このような水性塗料用組成物において、通常必要な成膜助剤等として用いられる揮発性有機化合物を大幅に低減又は実質的に含まないこととしても、従来の組成物と同等又はそれ以上の塗膜形成能を発揮できるという、従来の技術常識を覆すほどの極めて異質な作用効果が発揮されることを新たに見いだし、上記課題をみごとに解決することができることに想到した。つまり、従来の水性塗料用組成物には当然に含有されてきた揮発性有機化合物を大幅に低減するか又は実質的に含まないものとしても、塗料として充分に機能できることを見いだした点に、本発明の重要な技術的意義がある。したがって、このような組成物を用いれば、高性能でかつ揮発性有機化合物を実質的に含まないＶＯＣフリー塗料を実現することも可能になる。また、このような水性塗料用組成物は、低温造膜性においても優れるため、各種のトップコート用塗料に有用なものとなることを見いだし、本発明に到達したものである。
【０００９】
すなわち本発明は、（メタ）アクリルエマルションを含む水性塗料用組成物であって、上記組成物は、オキサゾリン基含有重合体及び／又はオキサゾリン化合物を含有するものであり、かつ上記組成物１００質量％に対し、揮発性有機化合物の総含有量が３質量％未満である水性塗料用組成物である。
本発明はまた、上記水性塗料用組成物を含むトップコート用塗料でもある。
以下に本発明を詳述する。
【００１０】
本発明の水性塗料用組成物（以下、単に「組成物」ともいう。）は、（メタ）アクリルエマルションと、オキサゾリン基含有重合体及び／又はオキサゾリン化合物とを必須成分として含むものであるが、（メタ）アクリルエマルションを構成する重合体としてオキサゾリン基含有重合体を含む形態もまた、本発明に含まれる。なお、これら必須成分は、それぞれ１種又は２種以上を使用することができる。
このような組成物においては、本発明の効果を妨げない限り、他の成分を含んでもよいが、（メタ）アクリルエマルションと、オキサゾリン基含有重合体及び／又はオキサゾリン化合物とが、上記組成物の主成分であることが好適である。主成分であるとは、上記組成物１００質量％中、（メタ）アクリルエマルションと、オキサゾリン基含有重合体及びオキサゾリン化合物との合計量が５０質量％以上であることを意味する。この含有割合は、要求される物性によって異なるが、７０質量％以上であることが好ましく、より好ましくは８０質量％以上、更に好ましくは９０質量％以上である。
【００１１】
上記水性塗料用組成物において、オキサゾリン基含有重合体とは、オキサゾリン基を有する重合体を意味し、オキサゾリン基含有単量体を含む単量体成分を重合させて得られたものであればよい。本発明においては、水性塗料用組成物中に、少なくともオキサゾリン基含有重合体を含むものが特に好適である。
上記オキサゾリン基含有単量体としては、下記一般式（１）；
【００１２】
【化１】
2010229167.tif 000002
【００１３】
（式中、Ｒ１、Ｒ２、Ｒ３及びＲ４は、同一又は異なって、水素、ハロゲン、アルキル、フェニル又は置換フェニル基を表す。Ｒ５は、付加重合性不飽和結合をもつ非環状有機基を表す。）で表される化合物であることが好適である。
上記一般式（１）で表されるオキサゾリン基含有単量体としては、例えば、２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン、２−イソプロぺニル−５−エチル−２−オキサゾリン等が挙げられ、１種又は２種以上を使用することができる。中でも、工業的に入手容易性の観点から、２−イソプロペニル−２−オキサゾリンが好ましい。
【００１４】
上記水性塗料用組成物において、オキサゾリン化合物とは、上記オキサゾリン基含有重合体以外のオキサゾリン基を有する化合物を意味し、上述したオキサゾリン基含有単量体等の１種又は２種以上を使用することができる。
【００１５】
上記水性塗料用組成物中、オキサゾリン基含有重合体及び／又はオキサゾリン化合物の配合割合は、水性塗料用組成物１００質量％に対し、オキサゾリン化合物の総含有量として０．１〜１０質量％であることが好適である。０．１質量％未満であると、低温造膜性や低汚染性が充分ではなく、例えばトップコート用塗料により好適に用いることができないおそれがあり、１０質量％より多いと、耐水性が充分とはならないおそれがある。より好ましくは０．２〜５質量％である。
なお、ここでいう「水性塗料用組成物１００質量％に対するオキサゾリン化合物の総含有量」とは、オキサゾリン基含有重合体を用いる場合は、水性塗料用組成物を構成する全成分に対する、重合成分としてのオキサゾリン基含有単量体の使用割合を意味する。
【００１６】
上記水性塗料用組成物において、（メタ）アクリルエマルションとは、（メタ）アクリル系単量体を必須に含む単量体成分を乳化重合して得られるエマルションを意味する。
このような（メタ）アクリルエマルションの分子量は、１万〜３００万であることが好適である。分子量が１万未満であると、耐水性をより充分なものとすることができないおそれがあり、３００万を超えると造膜性を更に向上することができないおそれがある。より好ましくは５万〜１５０万である。
なお、ここでの分子量は、重量平均分子量（Ｍｗ）であり、例えば、（メタ）アクリルエマルションを０．２質量％溶液になるようにＴＨＦ（テトラヒドロフラン）に溶解した溶液を試料とし、下記条件下、ゲルパーミュエーションクロマトグラフィー（以下「ＧＰＣ」という）により、測定することができる。
＜ＧＰＣ測定条件＞
ＧＰＣ本体：東ソー社製「ＨＬＬ−８１２０ＧＰＣ」
ＧＰＣカラム：東ソー社製「ＴＳＫ−ＧＥＬ  Ｇ５０００ＨＸＬ」と「ＧＭＨＸＬ−Ｌ」との連結カラム
移動相：テトラヒドロフラン
検量線：ポリスチレン標準サンプルを用いて作成する。
【００１７】
上記（メタ）アクリルエマルションはまた、平均粒子径が３０〜３００ｎｍであることが好適である。平均粒子径が３０ｎｍ未満であると、粒子安定性がより充分とはならないおそれがあり、３００ｎｍより大きいと、耐水性をより向上することができないおそれがある。より好ましくは５０〜２００ｎｍである。
なお、平均粒子径は、体積平均粒子径を意味し、動的光散乱法により求めることができる。例えば、動的光散乱法による粒度分布測定器（Ｐａｒｔｉｃｌｅ  Ｓｉｚｉｎｇ  Ｓｙｓｔｅｍｓ社製「ＮＩＣＯＭＰ  Ｍｏｄｅｌ  ３８０」）を用いて求めることができる。
【００１８】
上記（メタ）アクリルエマルションの粒子構造としては、本発明の効果を発揮する限り特に制限されず、例えば、コア−シェル構造、パワーフィード構造、均一構造が挙げられる。中でも、コア−シェル構造であることが好ましく、このような粒子構造を有するものであることにより、硬度と造膜性とをより両立することが可能になる。
【００１９】
上記（メタ）アクリルエマルションはまた、その全体のガラス転移温度（Ｔｇ）が−５０〜１００℃であることが好適である。Ｔｇが−５０℃未満であると、塗膜硬度が充分とはならないおそれがあり、１００℃を超えると、低温造膜性をより向上させることができないおそれがある。より好ましくは−４０〜５０℃であり、更に好ましくは−３０〜３０℃である。
【００２０】
上記（メタ）アクリルエマルションは更に、Ｔｇの異なる２種以上の重合体から構成されるものであることが好適である。この場合、硬さを付与する成分（硬質部）と軟らかさを付与する成分（軟質部）とが、それぞれ少なくとも１種類ずつ存在することが好ましい。
上記２種以上の重合体のＴｇは、Ｔｇが最も高い重合体においては、５０〜２００℃であることが好適である。５０℃未満であると、塗膜硬度がより充分とはならず、２００℃を超えると、低温造膜性をより向上させることができないおそれがある。より好ましくは６０〜１５０℃であり、更に好ましくは７０〜１２０℃である。
またＴｇが最も低い重合体においては、−４０〜４０℃であることが好適である。−４０℃未満であると、塗膜硬度がより充分とはならず、４０℃を超えると、低温造膜性をより向上させることができないおそれがある。より好ましくは−４０〜１５℃であり、更に好ましくは−４０〜０℃である。
【００２１】
上記（メタ）アクリルエマルションのガラス転移温度（単位：Ｋ）は、エマルションを構成する各単量体成分のホモポリマーのガラス転移温度（Ｔｇｎ）を用いて、下記Ｆｏｘの式より計算できる。
１／Ｔｇ＝Σ（Ｗｎ／Ｔｇｎ）／１００
（式中、Ｗｎは、単量体ｎの質量分率（質量％）を表す。Ｔｇｎは、単量体ｎのホモポリマーのガラス転移温度（Ｋ：絶対温度）を表す。）
なお、上述したＴｇの数値（ガラス転移温度）は、上述したＦｏｘ式による計算値であるが、実測値の場合にも、同様の範囲が好ましい。Ｔｇの実測値は、例えば、水性塗料用組成物を示差熱走査熱量分析することによって求めることができる。
【００２２】
示差熱走査熱量分析を行う測定装置としては特に限定されず、例えば、ＤＳＣ２２０Ｃ（セイコーインストゥルメンツ社製）等、市販品が挙げられる。また、ＤＳＣ曲線を描画する方法、ＤＳＣ曲線から一次微分曲線を得る方法、スムージング処理を行う方法、目的のピーク点の温度を求める方法としては特に限定されず、上記測定装置によって得られたデータから作図する方法が挙げられる。この方法は、通常の数学的処理を行うことができる解析ソフトウェアを用いて行うことが好ましい。解析ソフトウェアとしては特に限定されず、例えば、ＥＸＳＴＡＲ６０００（セイコーインストゥルメント社製解析ソフトウェア）等が挙げられる。なお、このようにして求められたピーク点の温度は、作図による誤差として上下５℃程度の誤差を含む場合がある。
【００２３】
上記（メタ）アクリルエマルションがＴｇの異なる２種以上の重合体から構成される場合、各々の重合体の含有割合としては、Ｔｇが最も高い重合体が、上記（メタ）アクリルエマルションを構成する全重合体の総量１００質量％に対して、１〜３０質量％となるように設定することが好適である。Ｔｇが最も高い重合体が１質量％未満であると、塗膜硬度が充分とはならず、３０質量％より多いと、低温造膜性をより向上させることができないおそれがある。より好ましくは５〜３０質量％であり、更に好ましくは１０〜３０質量％である。
【００２４】
本発明では特に、Ｔｇが５０〜２００℃の重合体を、上記（メタ）アクリルエマルションを構成する全重合体の総量１００質量％に対して、１〜３０質量％含むことが好適である。これにより、充分な塗膜硬度を与える作用と低温造膜性とをバランスよく発揮することができ、塗料用組成物として更に有用なものとなる。
【００２５】
上記（メタ）アクリルエマルションを得るために使用される単量体成分において、（メタ）アクリル系単量体とは、分子中に（メタ）アクリロイル基（ＣＨ２＝ＣＨＣＯ−）を有する化合物であればよいが、例えば、下記の単量体等の１種又は２種以上を使用することが好ましい。
なお、（メタ）アクリル系単量体の含有量は、（メタ）アクリルエマルションを得るために使用される単量体成分の全量１００質量％に対し、１０質量％以上であることが好適である。より好ましくは３０質量％以上である。
【００２６】
メチル（メタ）アクリレート、エチル（メタ）アクリレート、ｎ−ブチル（メタ）アクリレート、イソブチル（メタ）アクリレート、ｔ−ブチル（メタ）アクリレート、ｓｅｃ−ブチル（メタ）アクリレート、２−エチルヘキシル（メタ）アクリレート、トリデシル（メタ）アクリレート、シクロヘキシル（メタ）アクリレート、ｎ−オクチル（メタ）アクリレート、ｎ−ラウリル（メタ）アクリレート、ベンジル（メタ）アクリレート、２−（アセトアセトキシ）エチル（メタ）アクリレート等の（メタ）アクリル酸アルキルエステル類；
２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、４−ヒドロキシブチル（メタ）アクリレート等の水酸基を有する（メタ）アクリレート類；
アクリル酸、メタクリル酸、マレイン酸、フマル酸、クロトン酸、イタコン酸、シトラコン酸、これらの酸無水物等の酸性官能基を有する（メタ）アクリレート類；
（メタ）アクリル酸エチレングリコール、メトキシ（メタ）アクリル酸エチレングリコール、（メタ）アクリル酸ジエチレングリコール、メトキシ（メタ）アクリル酸ジエチレングリコール等のオキソ基を有する重合性単量体類；
【００２７】
トリフルオロエチル（メタ）アクリレート、テトラフルオロプロピル（メタ）アクリレート、オクタフルオロペンチル（メタ）アクリレート等のフッ素含有重合性単量体類；
（メタ）アクリルアミド、Ｎ，Ｎ−ジメチルアミノプロピル（メタ）アクリルアミド、ジメチルアミノエチル（メタ）アクリレート、ジエチルアミノエチル（メタ）アクリレート、ジアセトン（メタ）アクリルアミド等の窒素原子含有重合性単量体類；
グリシジル（メタ）アクリレート等のエポキシ基を有する重合性単量体類；
２−〔２’−ヒドロキシ−５’−（メタ）アクリロイルオキシエチルフェニル〕−２Ｈ−ベンゾトリアゾール、２−〔２’−ヒドロキシ−３’−ｔｅｒｔ−ブチル−５’−（メタ）アクリロイルオキシエチルフェニル〕−２Ｈ−ベンゾトリアゾール、２−ヒドロキシ−４−（２−ヒドロキシ−３−（メタ）アクリロイルオキシプロポキシ）ベンゾフェノン、２−ヒドロキシ−４−（２−（メタ）アクロイルオキシエトキシ）ベンゾフェノン等の紫外線吸収性重合性単量体類；
４−（メタ）アクリロイルオキシ−２，２，６，６−テトラメチルピペリジン、４−（メタ）アクリロイルオキシ−１，２，２，６，６−ペンタメチルピペリジン、４−（メタ）アクリロイルアミノ−２，２，６，６−テトラメチルピペリジン、４−（メタ）アクリロイルアミノ−１，２，２，６，６−ペンタメチルピペリジン等の紫外線安定性重合性単量体類等。
【００２８】
これらの中でも、（メタ）アクリル酸アルキルエステル類、紫外線吸収性重合性単量体、紫外線安定性重合性単量体が、耐侯性の観点からも特に好ましい。（メタ）アクリル酸アルキルエステル類としては、上記例示化合物の中でも特に、シクロアルキル基、ｔ−ブチル基及びイソブチル基からなる群より選択される少なくとも１種の基を有する重合性単量体が好ましい。このような重合性単量体を重合性単量体成分として含むことにより、耐ブロッキング性を好適に発現させうるとともに、耐侯性、耐温水白化性を更に向上させることができる。中でも、シクロアルキル基を少なくとも有する重合性単量体が好適である。この場合、シクロアルキル基含有単量体の使用量は、特に限定はされないが、例えば、全単量体成分１００重量部に対し、５〜６０質量％であることが好ましい。より好ましくは１０〜６０質量％、更に好ましくは２０〜６０質量％である。
【００２９】
上記単量体成分はまた、オキサゾリン基含有単量体を含んでもよい。この場合、得られる（メタ）アクリルエマルションはオキサゾリン基を有する重合体を含むものとなるため、該（メタ）アクリルエマルションに加えて、更にオキサゾリン基含有重合体やオキサゾリン化合物を含まなくても、本発明の水性塗料用組成物を構成することになる。すなわち、オキサゾリン基含有重合体を含む（メタ）アクリルエマルションを含有する水性塗料用組成物もまた、本発明の好適な形態の１つである。但し、このような（メタ）アクリルエマルションに加え、更にオキサゾリン基含有重合体及び／又はオキサゾリン化合物を含んでもよいことは言うまでもない。
上記オキサゾリン基含有単量体としては、上述したオキサゾリン基含有単量体の１種又は２種以上を使用することができる。
【００３０】
上記単量体成分は更に、その他の単量体として、上記（メタ）アクリル系単量体や必要に応じて含まれるオキサゾリン基含有単量体等と共重合可能な単量体を含んでもよい。このような単量体としては、例えば、スチレン、α−メチルスチレン、ビニルトルエン、ジビニルベンゼン等のビニル化合物類；酢酸ビニル等のビニルエステル類；Ｎ−ビニルピロリドン等の１種又は２種以上が挙げられる。
なお、上記単量体成分としてオキサゾリン基等の架橋構造を形成し得る官能基を有する単量体を用いる場合、該単量体は最終段に重合することが好適である。但し、それ以前の重合工程に含まれていてもよい。（メタ）アクリルエマルションとしてパワーフィード構造を有するものを製造する場合は、徐々にオキサゾリン基等の架橋構造を形成し得る官能基を増加していくことが好ましい。
【００３１】
上記（メタ）アクリルエマルションとしてはまた、上記単量体成分とともにシランカップリング剤を使用して得られるものであることが好適である。これにより、得られる水性塗料用組成物の耐水性等がより向上することになる。
上記シランカップリング剤としては、ビニル重合性シラン化合物、エポキシ基含有シラン化合物等が挙げられ、具体的には、下記化合物等の１種又は２種以上を使用することができる。
【００３２】
メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、イソブチルトリメトキシシラン、デシルトリメトキシシラン等のアルコキシシラン類；
ビニルトリス（β−メトキシエトキシ）シラン、ビニルエトキシシラン、ビニルトリメトキシシラン等のビニルシラン類；
γ−メタクリロキシプロピルトリメトキシシラン等の（メタ）アクリルシラン類；
β−（３，４−エポキシシクロヘキシル）エチルトリメトキシシラン、β−（３，４−エポキシシクロヘキシル）メチルトリメトキシシラン、β−（３，４−エポキシシクロヘキシル）エチルトリエトキシシラン、β−（３，４−エポキシシクロヘキシル）メチルトリエトキシシラン、γ−グリシドキシプロピルトリメトキシシラン、γ−グリシドキシプロピルトリエトキシシラン等のエポキシシラン類；
Ｎ−β（アミノエチル）γ−アミノプロピルトリメトキシシラン、Ｎ−β（アミノエチル）γ−アミノプロピルトリエトキシシラン、Ｎ−β（アミノエチル）γ−アミノプロピルメチルジエトキシシシラン、γ−アミノプロピルトリエトキシシラン、γ−アミノプロピルトリメトキシシラン、Ｎ−フェニル−γ−アミノプロピルトリメトキシシラン、Ｎ−フェニル−γ−アミノプロピルトリエトキシシラン等のアミノシラン類；
γ−メルカプトプロピルトリメトキシシラン、γ−メルカプトプロピルトリエトキシシラン等のチオシラン類等。
【００３３】
上記シランカップリング剤としては、また、下記一般式（２）
（Ｒ１０）ｎ−Ｓｉ−（Ｒ１１）４−ｎ  （２）
（式（２）中、Ｒ１０は、ラジカル重合性を有する基であり、Ｒ１１は、水酸基、アルキル基、エポキシ基、ハロゲン原子、アルコキシ基、アシロキシ基、フェノキシ基、メルカプト基のうちから選択される１種以上を有する置換基であり、ｎは、１〜３の整数である。）で示されるＳｉ含有単量体を含むことが好ましい。これによりアクリルポリマー鎖をシロキサン結合によって強固に架橋した構造を形成し、例えば、光酸化触媒反応によるポリマー劣化の抑制や、耐温水白化性、更に耐ブロッキング性を向上させることができる。
【００３４】
上記一般式（２）において、Ｒ１０で表されるラジカル重合性を有する基の具体例としては、例えば、（メタ）アクリロキシ基、ビニル基等が挙げられる。また、一般式（２）において、ｎ又は４−ｎの数が２以上となる場合、複数となるＲ１０、Ｒ１１は、それぞれ、同一であっても良いし、異なっていてもよい。
上記一般式（２）で示されるＳｉ含有単量体そのものの具体例としては、例えば、ビニルトリクロルシラン、ビニルトリス（β−メトキシエトキシ）シラン、ビニルトリエトキシシラン、ビニルトリメトキシシラン、ビニルメチルジメトキシシラン、γ−メタクリロキシプロピルトリメトキシシラン、γ−メタクリロキシプロピルメチルジメトキシシラン、γ−メタクリロキシプロピルトリエトキシシラン、γ−メタクリロキシプロピルトリイソプロポキシシラン等が挙げられる。中でも、耐汚染性、耐温水白化性を考慮すると、（メタ）アクリルシラン類が好ましい。特に好ましくは、γ−メタクリロイルオキシエチルメチルジメトキシシラン、γ−メタクリロイルオキシエチルトリメトキシシラン、γ−メタクリロイルオキシエチルトリエトキシシラン、γ−メタクリロイルオキシプロピルメチルジメトキシシラン、γ−メタクリロイルオキシプロピルトリメトキシシラン、γ−メタクリロイルオキシプロピルトリエトキシシランである。なお、Ｓｉ含有単量体は１種のみを用いてもよいし、２種以上であってもよい。
【００３５】
上記シランカップリング剤の配合割合は、特に限定はされないが、例えば、上記（メタ）アクリルエマルションを得るために使用される単量体成分の全量及びシランカップリング剤の合計量１００質量％に対し、０．１〜１０質量％であることが好ましい。シランカップリング剤が０．１質量％未満であると、耐温水白化性や耐水白化性等の耐水性が充分に向上しないおそれがあり、１０質量％を超えると、充分に成膜できないおそれがある。より好ましくは０．３〜５質量％、更に好ましくは０．５〜３質量％である。
なお、シランカップリング剤の全量１００質量％中、上記Ｓｉ含有単量体の占める割合が７０質量％以上であることが好適である。より好ましくは８０質量％以上、更に好ましくは９０質量％以上である。
【００３６】
上記（メタ）アクリルエマルションは、乳化剤の存在下で、上記単量体成分及び必要に応じて使用されるシランカップリング剤を乳化重合することにより得ることができるが、乳化重合の手法としては特に限定されず、例えば、多段階フィード法、パワーフィード法等の通常よく知られている方法を用いて行うことができる。具体的には、水、又は、必要に応じてアルコール等の有機溶剤を含む水性媒体中に乳化剤を溶解させ、加熱撹拌下、原料となる単量体成分及び重合開始剤を滴下する方法や、乳化剤と水とを用いて予め乳化した原料となる単量体成分を同様に滴下する方法等を挙げることができる。
【００３７】
上記重合開始剤としては、特に限定されないが、例えば、２，２−アゾビス（２―ジアミノプロパン）ハイドロクロライド等のアゾ化合物；過硫酸カリウム等の過硫酸塩；過酸化水素等の過酸化物等が挙げられ、これらの１種又は２種以上を使用することができる。具体的には、例えば、アゾ系の油性化合物（例えば、アゾビスイソブチロニトリル、２，２−アゾビス（２−メチルブチロニトリル）、２，２−アゾビス（２，４−ジメチルバレロニトリル）等）、水性化合物（例えば、アニオン系の４，４−アゾビス（４−シアノ吉草酸）、カチオン系の２，２−アゾビス（２−メチルプロピオンアミジン））；レドックス系の油性過酸化物（例えば、ベンゾイルパーオキサイド、パラクロロベンゾイルパーオキサイド、ラウロイルパーオキサイド、ｔ−ブチルパーベンゾエート等）、水性過酸化物（例えば、過硫酸カリ及び過酸化アンモニウム等）等が挙げられる。
【００３８】
上記重合開始剤の使用量は、特に限定されないが、例えば、上記単量体成分及び必要に応じて含まれるシランカップリング剤の合計量１００重量部に対し、０．０５〜１重量部とすることが好適である。重合開始剤の使用量が０．０５重量部未満であると、重合速度が充分とはならず、未反応の重合性単量体が残存しやすくなり、１重量部を超えると、形成される塗膜の耐水性が充分とはならないおそれがある。より好ましくは０．１〜０．５重量部である。
なお、重合開始剤の添加方法は特に限定されず、例えば、一括仕込み、分割仕込み、連続滴下等のいずれの方法であってもよい。また、重合の完了を速めるためには、最終段の重合性単量体成分の滴下終了前後に、重合開始剤の一部を添加してもよい。
【００３９】
上記乳化重合においては、重合開始剤の分解を促進する目的で、例えば、亜硫酸水素ナトリウム等の還元剤や硫酸第一鉄等の遷移金属塩を添加してもよく、また必要に応じ、ｐＨ緩衝剤、キレート剤、連鎖移動剤等の通常使用される添加剤を添加してもよい。連鎖移動剤としては、ｔ−ドデシルメルカプタン等のチオール基を有する化合物等が挙げられる。
【００４０】
上記乳化剤としては、アニオン性乳化剤、ノニオン性乳化剤、カチオン性乳化剤、両性乳化剤又は高分子乳化剤が挙げられ、これらの１種又は２種以上を使用することができる。
上記アニオン性乳化剤としては、例えば、ナトリウムアルキルジフェニルエーテルジスルフォネート（例えば、花王製「ペレックスＳＳＬ」）、アンモニウムドデシルスルフォネート、ナトリウムドデシルスルフォネート等のアルキルスルフォネート塩；アンモニウムドデシルベンゼンスルフォネート、ナトリウムドデシルナフタレンスルフォネート等のアルキルアリールスルフォネート塩；ポリオキシエチレンアルキルスルフォネート塩（例えば、第一工業製薬社製「ハイテノール１８Ｅ」、花王社製「ラテムルＥ−１１８Ｂ」等）；ジアルキルスルホコハク酸塩；アリールスルホン酸ホルマリン縮合物；アンモニウムラウリレート、ナトリウムステアリレート等の脂肪酸塩；ビス（ポリオキシエチレン多環フェニルエーテル）メタクリレート化スルフォネート塩（例えば、日本乳化剤社製「アントックスＭＳ−６０」等）、プロペニル−アルキルスルホコハク酸エステル塩、（メタ）アクリル酸ポリオキシエチレンスルフォネート塩、（メタ）アクリル酸ポリオキシエチレンホスフォネート塩（例えば、三洋化成工業社製「エレミノールＲＳ−３０」等）、アリルオキシメチルアルキルオキシポリオキシエチレンのスルフォネート塩（例えば、第一工業製薬社製「アクアロンＫＨ−１０」等）等のアリル基を有する硫酸エステル（塩）、アリルオキシメチルアルコキシエチルポリオキシエチレンの硫酸エステル塩（例えば、旭電化工業社製「アデカリアソープＳＲ−１０」等）、ポリオキシアルキレンアルケニルエーテル硫酸アンモニウム（例えば、花王社製「ラテムルＰＤ−１０４」等）等が好適である。
【００４１】
上記ノニオン性乳化剤としては、例えば、ポリオキシエチレンアルキルエーテル（例えば、三洋化成工業社製「ナロアクティーＮ−２００」、第一工業製薬社製「ノイゲンＴＤＳシリーズ」、「ノイゲンＳＤシリーズ」、花王社製「エマルゲン１１１８Ｓ」、花王社製「エマルゲン１１０８Ｓ」等）；ポリエチレングリコールとポリプロピレングリコールの縮合物；ソルビタン脂肪酸エステル；ポリオキシエチレンソルビタン脂肪酸エステル；脂肪酸モノグリセライド；ポリオキシアルキレンデシルエーテル（第一工業製薬社製「ノイゲンＸＬシリーズ」）、ポリオキシエチレンスチレン化フェノールエーテル（第一工業製薬社製「ノイゲンＥＡシリーズ」）；エチレンオキサイドと脂肪族アミンの縮合生成物；アリルオキシメチルアルコキシエチルヒドロキシポリオキシエチレン（例えば、旭電化工業社製「アデカリアソープＥＲ−２０」等）、ポリオキシアルキレンアルケニルエーテル（例えば、花王社製「ラテムルＰＤ−４２０」、「ラテムルＰＤ−４３０」等）等が好適である。
【００４２】
上記カチオン性乳化剤としては、例えば、ドデシルアンモニウムクロライド等のアルキルアンモニウム塩等が好適である。
上記両性乳化剤としては、例えば、ベタインエステル型乳化剤等が好適である。
上記高分子乳化剤としては、例えば、ポリアクリル酸ナトリウム等のポリ（メタ）アクリル酸塩；ポリビニルアルコール；ポリビニルピロリドン；ポリヒドロキシエチルアクリレート等のポリヒドロキシアルキル（メタ）アクリレート；これらの重合体を構成する重合性単量体のうちの１種以上を共重合成分とする共重合体等が好適である。
【００４３】
上記乳化剤の中でも、特に耐水性を重視する場合には、重合性基を有する乳化剤、すなわち、いわゆる反応性乳化剤を使用することが好適であり、上記（メタ）アクリルエマルションは、反応性乳化剤を用いて得られるものであることが特に好ましい。
上記反応性乳化剤とは、単量体中に不飽和二重結合を有する、その他の単量体と重合可能な界面活性剤を意味する。具体的には、分子中にビニル基、（メタ）アクリロイル基、アリル基、プロペニル基等のラジカル重合性の二重結合を有し、非反応性乳化剤と同様に乳化、分散機能を持つ乳化剤である。重合安定性や塗膜性能の観点から、ポリオキシアルキレン鎖を分子構造中に有するものが特に好ましい。
【００４４】
上記反応性乳化剤としては、例えば、ビス（ポリオキシエチレン多環フェニルエーテル）メタクリレート化スルフォネート塩（例えば、日本乳化剤社製、アントックスＭＳ−６０等）、プロペニル−アルキルスルホコハク酸エステル塩、（メタ）アクリル酸ポリオキシエチレンスルフォネート塩、（メタ）アクリル酸ポリオキシエチレンホスフォネート塩（例えば、三洋化成工業社製、エレミノールＲＳ−３０等）、ポリオキシエチレンアルキルプロペニルフェニルエーテルスルフォネート塩（例えば、第一工業製薬社製、アクアロンＨＳ−１０等）、アリルオキシメチルアルキルオキシポリオキシエチレンのスルフォネート塩（例えば、第一工業製薬社製、アクアロンＫＨ−１０等）やアリルオキシメチルノニルフェノキシエチルヒドロキシポリオキシエチレンのスルフォネート塩（例えば、旭電化工業社製、アデカリアソープＳＥ−１０等）、アリルオキシメチルアルコキシエチルヒドロキシポリオキシエチレン硫酸エステル塩（例えば、旭電化工業社製、アデカリアソープＳＲ−１０、ＳＲ−３０等）、アリルオキシメチルアルコキシエチルヒドロキシポリオキシエチレン（例えば、旭電化工業社製、アデカリアソープＥＲ−２０等）、ポリオキシエチレンアルキルプロペニルフェニルエーテル（例えば、第一工業製薬社製、アクアロンＲＮ−２０等）、アリルオキシメチルノニルフェノキシエチルヒドロキシポリオキシエチレン（例えば、旭電化工業社製、アデカリアソープＮＥ−１０等）等が挙げられ、これらの１種又は２種以上を用いることができる。特に環境面を重視する場合には、非ノニルフェニル型の乳化剤を用いるのが好ましい。このような反応性乳化剤の例を以下に示す。
【００４５】
【化２】
2010229167.tif 000003
【００４６】
上記化学式中、Ｒは、アルキル基を表す。Ｒ６〜Ｒ８は、アルキル基又は水素原子を表す。Ａは、アルキレン基を表す。Ｍは、軽金属又はアンモニウムイオンを表す。ｎは、整数である。
【００４７】
上記反応性乳化剤の配合割合は、使用される乳化剤の全量１００質量％に対し、例えば、５０質量％以上であることが好適である。これにより、耐水性により優れた塗膜が得られることになる。より好ましくは６０質量％以上であり、更に好ましくは７０質量％以上である。
【００４８】
上記乳化重合に使用される全乳化剤の配合割合は、塗膜の耐水性及び重合安定性の双方を充分なものとする観点から、上記単量体成分の全量及びシランカップリング剤の合計量１００重量部に対し、０．５〜１０重量部とすることが好ましい。反応性乳化剤の使用量が多すぎると、塗膜の耐水性がより充分なものとはならないおそれがあり、少なすぎると、重合安定性がより充分なものとはならないおそれがある。より好ましくは１〜８重量部、更に好ましくは２〜６重量部である。
【００４９】
上記乳化重合における重合条件に関し、重合温度としては特に限定されないが、好ましくは０〜１００℃、より好ましくは４０〜９５℃とするのがよい。重合温度は一定であってもよいし、重合途中で又は各段階によって変化させてもよい。重合時間についても特に限定はなく、反応の進行状況に応じて適宜設定すればよいが、例えば、重合開始から終了まで２〜８時間の範囲とするのが好ましい。重合時の雰囲気については、重合開始剤の効率を高めるため窒素等の不活性ガス雰囲気下で行うことが好適である。
【００５０】
上記（メタ）アクリルエマルションはまた、２段階以上（多段階）で段階的に重合させて製造することが好適である。段階的重合工程としては、まずカルボキシル基含有単量体を含む単量体成分（ｉ）を重合し、ここに単量体成分（ｉｉ）を更に加えて重合を行うものであることが好適である。オキサゾリン基含有単量体を用いる場合は、単量体成分（ｉｉ）中にオキサゾリン基含有単量体を含めることが好ましく、また、単量体成分（ｉｉ）の重合を行う前の反応系内のｐＨを６以上とすることが好適である。これにより、カルボキシル基とオキサゾリン基の架橋反応を抑制（ブロック）し、硬化制御を行うことが可能となるため、長期保存安定性が良好で、塗膜形成時には反応系内のｐＨを６以上とするために使用した中和剤が揮発するとともに粒子内での架橋反応が進行する、いわゆる自己架橋性エマルションを得ることができる。
なお、上記単量体成分（ｉ）に含まれるカルボキシル基含有単量体としては、例えば、アクリル酸、メタクリル酸、マレイン酸、フマル酸、クロトン酸、イタコン酸、シトラコン酸、これらの酸無水物等の酸性官能基を有する（メタ）アクリレート類が挙げられる。
【００５１】
上記反応系内のｐＨを６以上とする際に使用可能な中和剤としては、例えば、アンモニア、トリエチルアミン等の有機アミン類、水酸化ナトリウム、水酸化カリウム等のアルカリ金属やアルカリ土類金属の水酸化物、炭酸カルシウム等のアルカリ金属やアルカリ土類金属の炭酸化物等のアルカリ性物質を用いることができる。これらの中でも、アンモニア、トリエチルアミン等の有機アミン類といった揮発性をもつアルカリ性物質が好ましく、アンモニアが特に好ましい。
【００５２】
上記単量体成分（ｉｉ）を重合する工程前の反応系のｐＨは、６以上１０未満の範囲に設定することが好ましい。ｐＨが６未満であると、単量体成分（ｉ）から得られる重合体と単量体成分（ｉｉ）から得られる重合体との反応制御が充分にできず、得られる（メタ）アクリルエマルションの造膜性が充分とはならないおそれがある。また、１０以上であると塗膜形成時の架橋の進行が遅延し、硬度が発現しにくくなるおそれがある。より好ましくは、７以上９．５未満、更に好ましくは８以上９未満である。
【００５３】
本発明の水性塗料用組成物は更に、Ｎ−ビニル環状ラクタム単位を有する重合体を含むことが好適である。これにより、低汚染性をより向上させることが可能になる。このような重合体として好ましくは、該重合体１００質量％に対し、Ｎ−ビニル環状ラクタム単位を２０質量％以上有するものである。Ｎ−ビニル環状ラクタム単位が２０質量％未満であると、上記水性塗料用組成物から得られる塗膜の親水性がより充分とはならず、より高度な耐汚染性を発揮できないおそれがある。より好ましくはＮ−ビニル環状ラクタム単位を４０質量％以上有するものである。
【００５４】
上記Ｎ−ビニル環状ラクタム単位を有する重合体は、例えば、Ｎ−ビニルピロリドンやＮ−ビニルカプロラクタム等のＮ−ビニル環状ラクタム単位を構成する単量体を重合又は共重合させて得られるホモポリマー（単独重合体）又は共重合体等の１種又は２種以上を使用することができる。
上記共重合体としては、Ｎ−ビニルピロリドンやＮ−ビニルカプロラクタムを、酢酸ビニル、（メタ）アクリル酸やそのエステル、マレイン酸やそのエステル、アクリロニトリル、スチレン、アルキルビニルエーテル、Ｎ−ビニルイミダゾール、ビニルピリジン、アリルアルコール、オレフィン類等と共重合させて得られるコポリマーが挙げられる。これらの中でも、Ｎ−ビニルピロリドンやＮ−ビニルカプロラクタムを酢酸ビニルと共重合させて得られる共重合体が好ましい。なお、（メタ）アクリル酸、マレイン酸のエステルとしては、炭素数１〜２０のアルキルエステル、ジメチルアミノアルキルエステル及びその四級塩、ヒドロキシアルキルエステル等が挙げられる。
【００５５】
上記Ｎ−ビニル環状ラクタム単位を有する重合体の分子量は、１０００〜３００万であることが好ましい。より好ましくは、３０００〜１００万であり、更に好ましくは、５０００〜５０万である。また、特に好ましくは、７０００〜３０万であり、最も好ましくは、１万〜１０万である。
なお、ここでの分子量は、重量平均分子量であり、例えば、上述したＧＰＣ測定方法により求めることができる。
【００５６】
上記水性塗料用組成物が上記Ｎ−ビニル環状ラクタム単位を有する重合体を含む場合、その含有量は、上記水性塗料用組成物１００質量％に対し、例えば、０〜２０質量％であることが好適である。２０質量％を超えると、耐水性が充分とはならないおそれがある。より好ましくは０．５〜１５質量％であり、更に好ましくは１〜１０質量％である。
【００５７】
上記Ｎ−ビニル環状ラクタム単位を有する重合体の合成は、溶液重合、乳化重合、懸濁重合、沈殿重合等の重合方法によって行うことができるが、溶液重合が好ましく、水を溶媒とする水溶液重合がより好ましい。重合条件は、通常の重合条件とすればよい。
【００５８】
本発明の水性塗料用組成物は、該組成物１００質量％に対し、揮発性有機化合物の総含有量が３質量％未満となるものである。近年の健康被害及び環境問題への意識の高まりから、揮発性有機化合物の使用を極力避けることが望まれているが、従来の塗料用組成物では成膜助剤等として揮発性有機化合物を含むのが通常であった。しかし、本発明では、水性塗料用組成物を上述したような構成とすることによって、揮発性有機化合物を大幅に低減させるか又は実質的に用いなくても良好な低温造膜性を発揮でき、塗料としての特性を充分に発揮できる、という画期的な効果が得られることを見いだしたのであり、これにより、従来の組成物よりも健康・環境への負荷が著しく軽減された塗料用組成物が実現されることになる。このような本発明の効果をより充分に発現させるため、上記揮発性有機化合物の総含有量は、より好ましくは２質量％未満、更に好ましくは１質量％未満である。また、特に好ましくは０．５質量％以下であり、最も好ましくは、揮発性有機化合物を実質的に含まないことである。
ここで、「実質的に含まない」とは、揮発性有機化合物を意図的に添加していないことを意味し、例えば、塗料中に含有される揮発性有機化合物の含有量を測定する際に検出されない量以下であることが挙げられる。
【００５９】
上記水性塗料用組成物はまた、最低造膜温度（ＭＦＴ：Ｍｉｎｉｍｕｍ  Ｆｉｌｍ−ｆｏｒｍｉｎｇ  Ｔｅｍｐｅｒａｔｕｒｅ）が０℃以下であることが好ましい。０℃を超えると、成膜助剤（造膜助剤ともいう）等の有機化合物を少量配合する必要が生じるおそれがある。より好ましくは−５℃以下であり、特に好ましくは−１０℃以下である。
なお、ＭＦＴは、ＪＩＳ  Ｋ６８２８−２（２００３）に準じて測定され、適当な温度勾配を有する平板の上に帯状にエマルションを塗布したときの造膜した部分と造膜していない部分との境界温度であり、「亀裂のない均一皮膜が得られる最低温度」と定義される。具体的には、熱勾配試験機の上に置いたガラス板上に厚さ０．２ｍｍのアプリケーターで組成物を塗工、乾燥し、その塗膜にクラックの生じた温度を最低成膜温度（ＭＦＴ）（℃）とすることができる。
【００６０】
上記水性塗料用組成物は、例えば、建築建材用、建築外装用塗料等の種々の塗料用途に有用なものであり、上記水性塗料用組成物を含む塗料は、本発明の好適な実施形態の１つである。このような塗料は、低温造膜性に著しく優れ、これにより形成される塗膜が硬度や耐水性、耐候性等の特性を発揮することができるうえ、環境的に非常に有利なものである。塗料の中でも、トップコート用塗料に好適に用いることができ、上記水性塗料用組成物を含むトップコート用塗料もまた、本発明の１つである。低温造膜性に著しく優れるものであるため、特に、建築外装用に好適に用いられることになるが、高温での造膜性にも優れるため、建築内装用等にも好ましく適用できる。
【００６１】
上記トップコート用塗料において、本発明の水性塗料用組成物の含有量としては、トップコート用塗料１００質量％に対し、例えば１０〜９０質量％であることが好適である。これにより、上記水性塗料用組成物の効果をより充分に発揮できるとともに、トップコート用塗料として更に好適なものとなる。より好ましくは１５〜８５質量％、更に好ましくは２０〜８０質量％である。
【００６２】
上記トップコート用塗料は、必要に応じて添加剤等を配合することとなる。添加剤等としては、例えば顔料、骨材等が挙げられる。また、充填剤、レベリング剤、分散剤、増粘剤、湿潤剤、可塑剤、安定剤、染料、酸化防止剤等の１種又は２種以上を含有してもよい。
上記顔料としては、例えば、無機顔料として酸化チタン、三酸化アンチモン、亜鉛華、リトポン、鉛白等の白色顔料、カーボンブラック、黄鉛、モリブデン赤、ベンガラ等の着色顔料等が挙げられ、有機顔料としてベンジジン、ハンザイエロー等のアゾ化合物やフタロシアニンブルー等のフタロシアニン類等が挙げられる。なお、これらを単独で使用してもよいし、２種以上を併用して使用してもよい。
上記顔料の中でも、塗膜の耐候性を低下させることのないように、耐候性の良好なものを選択することが好適であり、例えば、白色顔料である酸化チタンに関しては、アナタース型の酸化チタンを用いるよりもルチル型の酸化チタンを用いる方が塗膜の耐候性の面で好ましい。また、ルチル型としては、硫酸法酸化チタンよりは塩素法酸化チタンの方が長期に耐候性を維持発現させることができるため好適である。
【００６３】
上記骨材としては、透明骨材であっても着色骨材であってもよいが、透明骨材としては長石、硅砂、硅石、寒水砂、ガラスビーズ、合成樹脂ビーズ等が挙げられ、また、着色骨材としては大理石粉、御影石粉、蛇紋岩、蛍石、着色硅砂粉、有色陶磁器粉等が挙げられる。なお、これらは単独で用いてもよく、２種以上を併用してもよい。
【００６４】
上記顔料や骨材等の添加剤を含む場合、その効果を充分に発揮するためには、上記トップコート用塗料１００質量％中、クリアー塗料等に用いる場合は４０質量％未満とすることが好適である。また、エナメル塗料等に用いる場合は、好ましくは５〜８０質量％、より好ましくは１０〜７０質量％、更に好ましくは２０〜６０質量％である。
【００６５】
上記トップコート用塗料の施工形態としては、単独で一層に塗工される形態でもよいし、二層以上に重ね塗りする形態でもよい。また、二層以上に重ね塗りする場合には、その一部の層のみが上記トップコート用塗料により形成される形態でもよいし、全部の層が上記トップコート用塗料により形成される形態でもよい。
上記重ね塗りの方法は、例えば、プライマー処理やシーラー処理等を施した塗装対象物に、第１層（下塗り層）の塗料を塗布して乾燥させ、続いて第２層（上塗り層）の塗料を上塗りして乾燥させる方法等を挙げることができる。塗料を塗布する方法としては、スプレーやローラー、ハケ、コテ等を用いることができる。
【００６６】
本発明の水性塗料用組成物及びそれを含むトップコート用塗料は、種々の用途に用いることができ、具体的には、例えば、プラスチック成形品用、家電製品用、鋼製品、大型構造物、車両用（例えば、自動車補修用のソリッドカラー用やメタリックベース用、クリヤートップ用）、建材用、建築内・外装用、瓦用、木工用等の各種下塗り、中塗り、上塗り等に利用することができる。特に、建材用、建築内・外装用として好適に用いることができ、建築建材用、建築外装用としてより好適に用いることができる。中でも、環境配慮型の低汚染用、石材調塗料用クリアートップコート用に更に好適に用いることができる。
【００６７】
本発明の水性塗料用組成物やそれを含むトップコート用塗料を建築建材用として用いる場合、その基材としては、例えば、スレート板、フレキシブルボード、セメントスラグ抄造板、セメントスラグ成形板、硬質木片セメント板、押出成形セメント板、金属板、プラスチック板、セラミック板、ケイ酸カルシウム板、木板、金属部品鋼板等を用いることができ、これらの基材上に塗布することにより塗膜を形成することができる。また、建築外装用として用いる場合、その基材としては、例えば、コンクリート、ＰＣパネル、セメントモルタル、ＡＬＣパネル、コンクリートブロック、スレート板、石綿セメント系サイディング等を使用することができ、これらの基材上に塗布することにより塗膜を形成することができる。
【発明の効果】
【００６８】
本発明の水性塗料用組成物は、上述のような構成であるので、従来の塗料用組成物には通常含まれている揮発性有機化合物を大幅に低減又は実質的に不含有としても、極めて良好な低温造膜性を発揮して、耐汚染性や耐候性、耐温水白化性等の各種物性に優れる塗膜を与えることができ、健康や環境への負荷を大幅に軽減できるものである。特に、このような組成物を用いれば、揮発性有機化合物を実質的に含まないＶＯＣフリー塗料を実現することが可能になり、このような水性塗料用組成物を含むトップコート用塗料は、各種物性に優れる塗膜を形成できるとともに環境に優しい外装用塗料として、土木・建築分野で非常に有用なものとなる。
【発明を実施するための形態】
【００６９】
以下に実施例を掲げて本発明を更に詳細に説明するが、本発明はこれらの実施例のみに限定されるものではない。特に断りのない限り、「部」は「重量部」を、「％」は「質量％」を意味するものとする。
【００７０】
なお、下記製造例や実施例等において、各種物性等は以下のように評価した。
＜評価方法＞
（１）ｐＨ
ｐＨメーター（堀場製作所社製「Ｆ−２３」）により２５℃での値を測定した。
（２）粘度
ＢＭ型粘度計（東京計器社製）により３０ｍｉｎ−１、２５℃にて測定した。粘度測定時には、粘度に応じてローターを選定した。
（３）平均粒子径
動的光散乱法による粒度分布測定器（Ｐａｒｔｉｃｌｅ  Ｓｉｚｉｎｇ  Ｓｙｓｔｅｍｓ社製「ＮＩＣＯＭＰ  Ｍｏｄｅｌ  ３８０」）を用い、体積平均粒子径を測定した。
（４）最低造膜温度（ＭＦＴ）
熱勾配試験機の上に置いたガラス板上に厚さ０．２ｍｍのアプリケーターで得られた水性樹脂分散体を塗工、乾燥し、その塗膜にクラックの生じた温度を最低成膜温度（ＭＦＴ）（℃）とした。
【００７１】
（５）ガラス転移温度（Ｔｇ、単位：Ｋ）
（メタ）アクリルエマルションを構成する各単量体成分のホモポリマーのガラス転移温度を用いて、上記Ｆｏｘの式より計算した値を採用した。
（６）ポリビニルピロリドンポリマーのＫ値
ポリビニルピロリドンポリマーを水に１質量％の濃度で溶解させた溶液の粘度を２５℃において毛細管粘度計によって測定し、この測定値を用いて次のフィケンチャー式：
（ｌｏｇηｒｅｌ）／Ｃ＝〔（７５Ｋｏ２）／（１＋１．５ＫｏＣ）〕＋ＫｏＫ＝１０００Ｋｏ
（式中、Ｃは、溶液１００ｍｌ中のポリビニルピロリドンのｇ数を表す。ηｒｅｌは、溶媒に対する溶液の粘度を表す。）から計算した。Ｋ値が高いほど、分子量は高いと言える。
（７）ＮＶ（不揮発分、Nonvolatile matter）
サンプル１ｇを１５０℃で２０分加熱した後の残渣の質量から、サンプル中のＮＶ（％）を求めた。
【００７２】
＜塗料の評価方法＞
（１）塗料ＶＯＣ量（％）の評価方法
実施例・比較例で作成した塗料を、１℃風速１ｍ／ｓの恒温恒湿ボックス内で、Ｗｅｔ１５０μｍ塗布し、６時間後に塗膜を観察し、クラックの有無を確認する。クラックが生じた塗料については、クラックが入らなくなるまで、成膜助剤である「ＣＳ−１２」（チッソ社製、２，２，４−トリメチル−１，３−ペンタンジオールモノイソブチレート）を１％ずつ追加して試験を行い、判明した必要成膜助剤量を塗料ＶＯＣ量（％）とした。クラックが生じなかった塗料には、成膜助剤は使用しなかった（すなわち、０％）。
なお、下記の塗料の評価試験（２）〜（４）における塗料配合中の成膜助剤量は、低温造膜性試験でクラックが入らない上記の最小量を添加した配合にて行った。
【００７３】
（２）低汚染性（耐汚染性）試験
ＪＩＳ  Ａ５４３０（２００４年）に準ずるスレート板（７０ｍｍ×１５０ｍｍ×６ｍｍ、日本テストパネル社製）に、溶剤系シーラー（エスケー化研社製、商品名「ＥＸシーラー」）を乾燥重量２０ｇ／ｍ２になるようにエアスプレーにて塗装し、２３℃、湿度５０％にて２４時間乾燥させた後、実施例・比較例の塗料を６ｍｉｌアプリケーターにて塗装し、２３℃、湿度５０％にて２週間静置養生して試験体を得た。養生後、該試験板のＬ値（Ｌ０）を色差計（日本電色工業社製、分光式色差計ＳＥ−２０００）にて測定し、ＪＩＳ  Ｚ２３８１（大気暴露試験方法通則）に準じ、以下の条件にて屋外暴露試験を行った。１ヵ月後、６ヵ月後に試験板を引き上げ、上記色差計にてＬ値（Ｌ１）を測定した。
ΔＬ＝（Ｌ１）−（Ｌ０）として、Ｌ値の変化値を算出し、１ヵ月後のＬ値で初期汚染性、６ヵ月後のＬ値で長期汚染性を評価した。
−試験条件−
南面３０°、直接暴露（暴露地：大阪府吹田市／日本触媒社敷地内）
−評価基準−
◎：ΔＬ＝２．０未満
○：ΔＬ＝２．０以上、３．０未満
△：ΔＬ＝３．０以上、４．０未満
×：ΔＬ＝４．０以上
【００７４】
（３）耐候性試験
耐汚染性試験で調整した養生後の試験体の光沢値（Ｇｓ６０°）を測定し、ＪＩＳ  Ａ６９０９（耐候性Ｂ法）に準じてキセノンウェザーメーターにて試験を行い評価した。
−評価基準−
○：ＪＩＳ区分、耐侯形１種
△：ＪＩＳ区分、耐候形２種
×：ＪＩＳ区分、耐侯形３種
（４）耐水性試験
耐汚染性試験で調整した養生後の試験体を２３℃の水に浸漬し、３日後の塗膜状態を観察し基準に基づき判定評価した。
−評価基準−
○：異常なし
△：５％未満の面積でフクレ・剥がれが見られる
×：５％以上の面積でフクレ・剥がれが見られる
【００７５】
＜水性樹脂組成物（（メタ）アクリルエマルション）（Ａ）＞
製造例Ａ１
滴下ロート、攪拌機、窒素導入管、温度計及び還流冷却管を備えたフラスコに、脱イオン水３３５部を仕込んだ。滴下ロートに、脱イオン水７８部、乳化剤（「アクアロンＨＳ−１０／第一工業製薬社製」）の２５％水溶液４０部、２−エチルヘキシルアクリレート９０部、メチルメタクリレート１５５部、アクリル酸５部からなる１段目のプレエマルションを調整し、そのうち全量合性単量体成分の総量の１０％にあたる１４４部をフラスコに投入し、ゆるやかに窒素ガスを吹き込みながら８０℃まで昇温し、過硫酸アンモニウムの５％水溶液６０部を添加し重合を開始した。その後、１段目のプレエマルションの残部を９０分にわたり均一に滴下した。滴下終了後、同温度で６０分間維持し、１段目の重合を終了した。次に２５％アンモニア水溶液４．７部を添加し、系のＰＨが７以上になったことを確認し、引き続いて、脱イオン水２３３部、乳化剤（「アクアロンＨＳ−１０／第一工業製薬社製」）の２５％水溶液１２０部、２−エチルへキシルアクリレート２５０部、メチルメタクリレート１８０部、シクロへキシルメタクリレート３００部、アクリル酸２部からなる２段目のプレエマルションを１８０分間にわたって均一に滴下した。滴下終了後、同温度で１８０分間維持し２段目に重合を終了した。得られた反応液を室温まで冷却後、３００メッシュの金網でろ過して水性樹脂組成物（水性樹脂組成物（Ａ１）とする。）を得た。
なお、表１に、１段目、２段目にそれぞれ使用した各単量体の量を、両段で使用した全単量体成分合計量１００部に対する比率（重量部）で示した。
【００７６】
製造例Ａ２〜Ａ７
表１に示す乳化剤及び単量体成分を使用して重合した（製造例Ａ６及びＡ７については３段重合し、中和は２段目終了後に行った）以外は、製造例Ａ１と同様にして水性樹脂組成物（Ａ２）〜（Ａ７）を得た。
【００７７】
＜水性樹脂組成物（Ｂ）＞
製造例Ｂ１
冷却管、窒素導入ライン、温度計を設置した重合容器に、脱イオン水２０６部と、Ｎ−ビニルピロリドン９０部を加え、窒素を導入して窒素雰囲気とした。室温下で攪拌しながら、０．１％の硫酸銅水溶液０．０４５部、２５％アンモニア水溶液０．５部、３０％過酸化水素水溶液２．１部を加え、重合を開始した。内温が重合熱によって上昇した後、８０℃で１．５時間加熱攪拌を続けた。次に、３０％過酸化水素水溶液１．０部を加えた後、更に１時間加熱攪拌を続け、ポリビニルピロリドン（ＰＶＰ）ポリマー溶液を得た。得られたポリマー溶液はＮＶ３０．０％、Ｋ値は２９．８であった。
【００７８】
製造例Ｂ２
冷却管、窒素導入ライン、温度計を設置した重合容器に、脱イオン水３９．１部と、製造例Ｂ１で得たＰＶＰポリマー溶液４００部を加え、窒素を導入して窒素雰囲気とした。室温下で攪拌しながら、８５℃まで昇温し、温度が一定になったところで、８０％アクリル酸水溶液３７．５部、脱イオン水７５．２部、２５％アンモニア水溶液３４．５部を混合した水溶液を９０分かけて投入した。平行して過硫酸アンモニウム３．７部を脱イオン水６９．５部に溶解させた開始剤水溶液を同様に９０分かけて投入した。投入終了後、同温度で１時間加熱攪拌を続け、反応を終了した。得られたポリマー溶液（重合体Ｂ２：ＶＰ−ＡＡとも称す。）はＮＶ２９．６％であった。
なお、表２に、重合体Ｂ２を得るために使用したＰＶＰポリマーと、アクリル酸との質量割合を示す。
【００７９】
製造例Ｂ３
冷却管、窒素導入ライン、温度計を設置した重合容器に、脱イオン水３９．１部と、製造例Ｂ１で得たＰＶＰポリマー溶液４００部を加え、窒素を導入して窒素雰囲気とした。室温下で攪拌しながら、８５℃まで昇温し、温度が一定になったところで、２−イソプロペニル−２−オキサゾリン３０．０部、脱イオン水８２．７部、２５％アンモニア水溶液３４．５部を混合した水溶液を９０分かけて投入した。平行して過硫酸アンモニウム３．７部を脱イオン水６９．５部に溶解させた開始剤水溶液を同様に９０分かけて投入した。投入終了後、同温度で１時間加熱攪拌を続け、反応を終了した。得られたポリマー溶液（重合体Ｂ３：ＶＰ−ＯＸとも称す。）はＮＶ２９．４％であった。
なお、表２に、重合体Ｂ２を得るために使用したＰＶＰポリマーと、オキサゾリン基含有単量体（２−イソプロペニル−２−オキサゾリン）との質量割合を示す。
【００８０】
【表１】
2010229167.tif 000004
【００８１】
【表２】
2010229167.tif 000005
【００８２】
表中の記載は、以下のとおりである。
＜乳化剤＞
アクアロンＨＳ−１０：第一工業製薬社製
アクアロンＫＨ−１０：第一工業製薬社製
アデカリアソープＳＲ−１０：旭電化工業社製
アクアロンＲＮ−２０：第一工業製薬社製
【００８３】
＜単量体成分＞
２ＥＨＡ：２−エチルヘキシルアクリレート（Ｔｇ：−７０℃）
ＭＭＡ：メチルメタクリレート（Ｔｇ：１０５℃）
Ｓｔ：スチレン（Ｔｇ：１００℃）
ＣＨＭＡ：シクロヘキシルメタクリレート（Ｔｇ：８３℃）
ｔ−ＢＭＡ：ターシャリーブチルメタクリレート（Ｔｇ：１０７℃）
ＩＢＭＡ：イソボルニルメタクリレート（Ｔｇ：１８０℃）
ＭＡＡ：メタクリル酸（Ｔｇ：１３０℃）
ＡＡ：アクリル酸（Ｔｇ：１０６℃）
ＩＰＯ：２−イソプロペニル−２−オキサゾリン（Ｔｇ：１００℃）
ＨＥＭＡ：ヒドロキシエチルメタクリレート（Ｔｇ：５５℃）
ＲＵＶＡ：２−［２’−ヒドロキシ−５’−メタクリロイルオキシエチルフェニル］−２
ＨＡＬＳ：４−メタクリロイルオキシ−１，２，２，６，６−ペンタメチルピペリジン（Ｔｇ：１３０℃）
なお、上記単量体の化合物名の後に括弧書きにて示したＴｇは、当該単量体からなるホモポリマーのＴｇ（℃）である。
【００８４】
実施例１〜７、比較例１〜２
表４に示す配合にて水性樹脂組成物（Ａ）及び（Ｂ）を用いて水性塗料用組成物を調整した。なお、実施例１〜５及び比較例１〜２では、水性樹脂組成物（Ｂ）を使用していないため、水性樹脂組成物（Ａ）のみを水性塗料用組成物とした。
得られた水性塗料用組成物の各々について、表３−２における塗料配合にて塗料化し、各種物性を評価した。評価結果を表４に示す。
【００８５】
【表３−１】
2010229167.tif 000006
【００８６】
【表３−２】
2010229167.tif 000007
【００８７】
表３−２中、実施例又は比較例で得た水性塗料用組成物の配合量（※１）は、表４に記載の量を意味する。すなわち、水性塗料用組成物としての配合量は、実施例１〜５及び比較例１〜２では２００部、実施例６〜７では２０７部である。また、「ＣＳ−１２」の配合量（※２）は、上記塗料ＶＯＣ量（％）の評価方法において詳述したように、低温造膜性試験でクラックが入らなくなるまで添加した、ＣＳ−１２の最小量である。
【００８８】
【表４】
2010229167.tif 000008
【００８９】
表４より、本発明の構成とすることによって、塗料用組成物には通常含まれている揮発性有機化合物を大幅に低減又は実質的に不含有としても、極めて良好な低温造膜性を発揮して、耐汚染性や耐候性、耐温水白化性等の各種物性に優れる塗膜を与えることができ、健康や環境への負荷を大幅に軽減できる水性塗料用組成物が得られることが確認された。
すなわち、比較例１及び２は、オキサゾリン基含有重合体及びオキサゾリン化合物のいずれも含まない組成物の例であるが、比較例１のように成膜助剤を通常量（水性塗料用組成物１００質量％に対して７質量％）使用した場合には、初期汚染性及び長期汚染性に劣り、また成膜助剤を多量使用しているために環境への負荷軽減を図ることができない。比較例２は、比較例１よりも成膜助剤の含有量を低減させた例であるが、この場合は、初期汚染性及び長期汚染性のいずれもが劣り、耐候性も良好ではない。これに対し、オキサゾリン基含有重合体及び／又はオキサゾリン化合物を用いた実施例１〜７では、成膜助剤の含有量を大幅に低減又は実質的に含有しないこととしても、低温乾燥後にクラックが生じない、すなわち著しく低温造膜性に優れるうえ、初期汚染性及び長期汚染性や耐候性も良好で、各種塗料に極めて有用であることが明らかである。